(57)【要約】【課題】ＶａＲＴＭ工法において、簡単な手段により、しわ、うねりの発生を防止することが可能な複合材料の製造方法を提供する。【解決手段】成形型と複数積層した繊維基材を密封する真空バッグフィルムとを具備し、真空バッグフィルム内に繊維基材を密封した状態で真空バッグフィルム内を吸引して、真空バッグフィルム内に樹脂を注入して複合材を製造する複合材料の製造方法に関する。複合材料の製造方法は、成形型に繊維基材を積層する工程と、繊維基材の少なくとも一部に磁性体により張力を与える工程と、真空バッグフィルム内を真空吸引する工程と、真空バッグフィルム内に樹脂を注入して前記繊維基材に含浸させ、硬化する工程と、を具備する。【選択図】図１
2014162017.tif 000002
【特許請求の範囲】
【請求項１】
成形型と複数積層した繊維基材を密封する真空バッグフィルムとを具備し、該真空バッグフィルム内に前記繊維基材を密封した状態で前記真空バッグフィルム内を吸引して、前記真空バッグフィルム内に樹脂を注入して複合材を製造する複合材料の製造方法であって、
前記成形型に前記繊維基材を、前記繊維基材の少なくとも一部に磁性体により張力を与えつつ複数積層する工程と、
前記真空バッグフィルム内を真空吸引する工程と、
前記真空バッグフィルム内に樹脂を注入して前記繊維基材に含浸させ、硬化する工程と、
を具備することを特徴とする複合材料の製造方法。
【請求項２】
前記成形型に前記繊維基材を複数積層する工程において、前記繊維基材を繊維方向が互い違いにずれるように積層する、ことを特徴とする請求項１に記載の複合材料の製造方法。
【請求項３】
前記真空バッグフィルム内を真空吸引する工程と共に、
前記磁性体に対し、真空バックフィルムを介して磁力を作用させて、前記繊維基材に緊張力を与える工程を具備する、
ことを特徴とする請求項１または２に記載の複合材料の製造方法。
【請求項４】
前記磁性体は、前記繊維基材間に設けられた金属または磁性金属を含む樹脂で構成されたものである、
ことを特徴とする請求項１から３のいずれか１項に記載の複合材料の製造方法。
【請求項５】
前記磁性体は、平滑表面を有するものである、ことを特徴とする請求項１から４のいずれか１項に記載の複合材料の製造方法。
【請求項６】
前記磁性体は、凹凸表面を有するものである、ことを特徴とする請求項１から４のいずれか１項に記載の複合材料の製造方法。
【発明の詳細な説明】
【技術分野】
【０００１】
本発明は、複合材料の製造方法に関し、特には様々な運輸機械を始め、風力発電等のブレード等、大型構造部材に適した、複合材料の製造方法に関するものである。
【背景技術】
【０００２】
近年、航空機、自動車などのあらゆる産業分野において樹脂系複合材料（ＦＲＰ）が用いられるようになってきており、省エネ要求の背景から、特に大型構造部材への適用が促進されつつある。
ＦＲＰの成形方法としては、ハンドレイアップ（ウェットレイアップ）、ワインディング、オートクレープ（プリプレグ）、ＲＴＭ（Ｒｅｓｉｎ  Ｔｒａｎｓｆｅｒ  Ｍｏｌｄｉｎｇ）など、様々な方法が用いられている。
例えばオートクレープとして、特許文献１の技術が知られている。すなわち特許文献１は、プリプレグを金型に重ね、このプリプレグ上に離型用フィルム、通気用繊維、真空バックフィルムをこの順に重ね、真空バックフィルムの内側を真空引きすることにより加圧成形し、オートクレーブで更に加圧し、加熱、硬化成形する装置である。そして特許文献１では、成形用型板を離型用フィルムと通気用繊維の間に挿入することにより屈曲部の肉厚の減少を緩和している。
【０００３】
また平面板複合材の成形では特許文献２の技術が知られている。すなわち特許文献２では、成形型の材質をグラファイトとし、オートクレーブ硬化過程で、プリプレグ積層体の層間のガスの吸引排出機能を改善し品質改善を図っている。
【０００４】
さらに、ＲＴＭ工法を大型ＦＲＰ構造体に対応させた、ＶａＲＴＭ（Ｖａｃｕｕｍ  ａｓｓｉｓｔｅｄ  Ｒｅｓｉｎ  Ｔｒａｎｓｆｅｒ  Ｍｏｌｄｉｎｇ：真空含浸工法）がある。
ＶａＲＴＭ工法では、成形型の上に積層した強化繊維基材（ガラス繊維やカーボン繊維の織物など）を、真空バッグフィルムに密封して真空吸引した後に液状樹脂を注入・含浸して硬化させる工法である。
かかる工法では、強化繊維基材と成形型あるいは真空バッグフィルムの間には、樹脂を拡散しやすくするための樹脂拡散用網状シート（パスメディア）や表面性状を整えるための剥離シート（ピールプライ）を介在させている。
かかるＶａＲＴＭ工法によれば、オートクレープ（圧力釜）などの大掛かりな設備が不要であること、大型構造物の一体成形が容易であること、および有機溶剤の揮発が少なく、作業環境などがよい。
また、ハンドレイアップ工法と比較すると、繊維含有率が高くボイド含有率が低い高品質の成形が可能である。
【先行技術文献】
【特許文献】
【０００５】
【特許文献１】特開平２−１７５２３１号公報
【特許文献２】特開平４−４１１１号公報
【発明の概要】
【発明が解決しようとする課題】
【０００６】
しかしながら、オートクレープ（プリプレグ）を用いた特許文献１および特許文献２は、前述のように、オートクレープ（圧力釜）などの大掛かりな設備が必須のものとなる。
また、上述のＶａＲＴＭ工法では、強化繊維基材を積層する際、しわがあると、圧縮強度が低下する。したがって、製品の軽量化に当たり、しわ発生による強度低下の問題を克服すべく強度確保のための手段が必要である。
しかしながら、繊維基材にしわが発生しないように積層するには、高度な技術と時間を要し、かかる不都合を克服するための具体的な手段が求められている。
本発明は以上の技術的課題を解消するために提案されたものであって、ＶａＲＴＭ工法において、簡単な手段により、しわ、うねりの発生を防止することが可能な複合材料の製造方法を提供することを目的とする。
【課題を解決するための手段】
【０００７】
上記した技術的課題を解消するために、請求項１に記載の本発明では、成形型と複数積層した繊維基材を密封する真空バッグフィルムとを具備し、真空バッグフィルム内に繊維基材を密封した状態で真空バッグフィルム内を吸引して、真空バッグフィルム内に樹脂を注入して複合材を製造する複合材料の製造方法であって、成形型に繊維基材を、繊維基材の少なくとも一部に磁性体により張力を与えつつ複数積層する工程と、真空バッグフィルム内を真空吸引する工程と、真空バッグフィルム内に樹脂を注入して繊維基材に含浸させ、硬化する工程と、を具備することを特徴とする。
【０００８】
これにより、磁性体の重さと摩擦力でそれぞれの強化繊維基材を弛まないようにある程度緊張力を付加した状態とすることができる。したがって繊維の伸直度が高くなり、ＦＲＰの圧縮強度が向上する。また、繊維のしわを低減でき、製品の品質安定性が向上する。
【０００９】
また請求項２に記載の本発明では、成形型に繊維基材を複数積層する工程において、繊維基材を繊維方向が互い違いにずれるように積層する、ことを特徴とする。
【００１０】
これにより、繊維方向を角度的にずらして成形がなされるので、オートクレープ等、加圧加熱装置を用いることなく、しわの抑制と耐圧縮力の向上が期待できる。
【００１１】
また請求項３に記載の本発明では、真空バッグフィルム内を真空吸引する工程と共に、磁性体に対し、真空バックフィルムを介して磁力を作用させて、繊維基材に緊張力を与える工程を具備する、ことを特徴とする。
【００１２】
これにより、強化繊維基材に、物理的に引き伸ばす方向へ緊張力を与えることで、強化繊維基材の伸直性をもたらして、圧縮強度が向上する。また、圧縮強度が向上することで、製品を軽量化することができ、信頼性も向上する。
【００１３】
また請求項４に記載の本発明では、磁性体は、繊維基材間に設けられた金属または磁性金属を含む樹脂で構成されたものである、ことを特徴とする。
【００１４】
これにより、磁性体の重さと摩擦力でそれぞれの繊維基材を弛まないようにある程度緊張力を付加した状態とすることができる。
【００１５】
また請求項５に記載の本発明では、磁性体は、平滑表面を有するものである、ことを特徴とする。
【００１６】
これにより、繊維基材に対して、適宜な緊張力を与えることができるので、繊維のしわを低減でき、製品の品質安定性が向上する。
【００１７】
さらに請求項６に記載の本発明では、前記磁性体は、凹凸表面を有するものである、ことを特徴とする。
【００１８】
これにより、繊維基材に対して、適宜な緊張力を与えることができるので、繊維のしわを低減でき、製品の品質安定性が向上する。
【発明の効果】
【００１９】
本発明によれば、オートクレープ方式のように、大掛かりな設備は不要であり、強化繊維基材を積層の際に、物理的に引き伸ばす方向へ緊張力を与えることで、繊維基材の伸直性をもたらして、圧縮強度が向上する。
また、圧縮強度が向上することで、製品を軽量化することができ、信頼性も向上する。
さらに、繊維基材のしわの発生を抑制することができる。したがって、製品の品質安定性も高まる。
繊維基材にしわが発生する場合、ＦＲＰ強度は低下するが、張力が付加されたことで、しわの発生を低減でき、圧縮強度の低下を抑制することができる。
【図面の簡単な説明】
【００２０】
【図１】本発明にかかる複合材料の製造方法を実施する第１実施形態にかかる製造工程のうちの一工程を示す模式的説明図である。
【図２】（ａ）図１の第１実施形態にかかる製造工程で用いられる平坦面を有する磁性体の一例を示す模式図、（ｂ）凹凸表面を有する磁性体の一例を示す模式図、（ｃ）一面がドット状の凸面を有する磁性体の一例を示す模式図である。
【図３】図１の第１実施形態にかかる製造工程で用いられる鎹形状の磁性体の一例を示す模式図である。
【図４】複合材料の製造方法を実施するための第２実施形態にかかる製造工程のうち、強化繊維基材の積層方法を示した、模式的平面図である。
【図５】本発明にかかる複合材料の製造方法を実施する第３実施形態にかかる製造工程のうちの一工程を示す模式的説明図である。
【発明を実施するための形態】
【００２１】
以下、本発明にかかる複合材料の製造方法を実施するための第１実施形態を示し、添付された図面に基づいて、説明する。
（第１実施形態）
図１に第１実施形態の複合材料の製造方法を実施する製造工程のうちの一工程を示す。すなわち、図１は、ＶａＲＴＭ工法における一工程進行時の模式図を示している。
ここでの工程では、成形型１に複数積層した強化繊維基材２を真空バッグフィルム３で密封し、真空バッグフィルム３内を真空吸引部（後述）により吸引する状態を示している。
成形型１は、ここでは複数積層した強化繊維基材２を載置する上面が平坦面としているが、上面に製品外形をなす凹凸状製品形成部が形成されていてもよい。
強化繊維基材２には、例えばガラス繊維やカーボン繊維等の織物が用いられる。
真空バッグフィルム３は縁部３ｅにシール部材４を介して成形型１に封止されることで強化繊維基材２を密封するようにしている。
また、縁部３ｅ近傍には、真空バッグフィルム３内の密封空間を吸引して減圧する真空吸引部５と、真空バッグフィルム３中央部には、液状樹脂を真空バッグフィルム３内に注入する注入部６とを備えている。真空吸引部５は、真空ポンプ（図示省略）につながり、注入部６は、液状樹脂供給部（図示省略）につながっている。
真空吸引部５は、ドーム型の吸引口５ｃを有し、一方、注入部６においても、ドーム型の注入口６ｃを有している。
【００２２】
また、真空バッグフィルム３内に密封されている積層された複数の強化繊維基材２には、各強化繊維基材２の両端部近傍に、重りおよび摩擦支持手段としての磁性体７（Ｆｅなど強磁性金属）を介装するようにしている。複数の強化繊維基材２を一枚、一枚成形型１の上面に載置して積層する際に、磁性体７を介装することで、磁性体７の重さと摩擦力でそれぞれの強化繊維基材２を弛まないようにある程度緊張力を付加した状態とすることができる。
【００２３】
磁性体７には、図２（ａ）に示すように、表面平坦な方形片、あるいは図２（ｂ）に示すように表面凹凸状の方形片、図２（ｃ）に示すように、表面に細かいドット状の多数の突起部を有する方形片が可能である。
さらには、図３に示すように、全ての強化繊維基材２に対し、貫通して強化繊維基材２を引き広げた状態で保持する鎹状の磁性体７も可能である。
【００２４】
また、この工程において、真空バッグフィルム３内の密封空間に、後述する液状樹脂を拡散しやすくするための樹脂拡散用網状シート８（パスメディア８）と、表面性状を整えるための剥離シート９（ピールプライ９）を介在させている。パスメディア８は、真空バッグフィルム３の真空吸引部５の吸引口５ｃの位置まで広がっており、ピールプライ９は、複数の強化繊維基材２全体を取り囲むように、強化繊維基材２の下端部の位置まで広がっている。
【００２５】
さらに、上述の複数の強化繊維基材２をパスメディア８とピールプライ９とを介して取り囲んで真空バッグフィルム３内に密封した状態で、各強化繊維基材２の両端部近傍に、重りとして介装された磁性体７の位置に対応する真空バッグフィルム３外側の上面には、磁性体７を磁力により拘束する電磁石１０が緩衝材１１を介して配置されている。
電磁石１０を図中、真空バッグフィルム３外側の側方に移動させることで、各強化繊維基材２の両端部近傍に介装された磁性体７を介し、各強化繊維基材２に対し、さらに緊張した状態で拡張する方向に保持するようになっている。
【００２６】
そして、かかる状態で複数の強化繊維基材２を密封した真空バッグフィルム３内を、真空吸引部５を介して真空引きし、注入部６を介して液状樹脂を注入・含浸して硬化させるようにしている。
なお、液状樹脂としては、含浸時間を短縮化できる低粘度樹脂が好ましい。
また、強化繊維基材２としては、必要な材料強度を有し、かつＶａＲＴＭ工法での成形が可能な熱硬化性樹脂、およびガラス繊維基材が好ましい。
熱硬化性樹脂には、経済性、作業性および生産性の観点から、汎用の不飽和ポリエステル樹脂やビニルエステル樹脂が好ましい。
【００２７】
次に、以上のようなＶａＲＴＭ工法において実施される、第１実施形態にかかる成形工程は以下のとおりである。
先ず、成形すべき強化繊維基材２を一枚、一枚成形型１の上面に載置して積層する際に、各強化繊維基材２の両端部近傍に、磁性体７を介装する。
これにより、磁性体７の重さと摩擦力でそれぞれの強化繊維基材２を弛まないようにある程度緊張力を付加した状態とすることができる。
【００２８】
次いで、積層された複層の強化繊維基材２に、ピールプライ９およびパスメディア８を被せ、さらにその上に、真空バッグフィルム３を被せて、複層の強化繊維基材２を密封することができる。ここで、真空ポンプを作動させて、真空バッグフィルム３の縁部３ｅ近傍の真空吸引部５の吸引口５ｃを介して真空バッグフィルム３内の密封空間を予備的に吸引し、減圧する。
【００２９】
すると、真空バッグフィルム３内の密封空間の圧力と大気圧との差圧で、積層された複層の強化繊維基材２は、成形型１の上面、密封空間中心に向けて退縮力が作用するものの、強化繊維基材２を覆う、真空吸引部５の吸引口５ｃの位置まで広がっているパスメディア８によって保持され、複数の強化繊維基材２全体を取り囲むピールプライ９、および各強化繊維基材２の両端部近傍に介装された磁性体７により強化繊維基材２を張った状態で保持することができる。
【００３０】
さらに、真空バッグフィルム３の縁部３ｅ近傍の真空吸引部５の吸引口５ｃを介して真空バッグフィルム３内の密封空間を最終的に吸引し、減圧する。
強化繊維基材２には、成形型１の上面、密封空間中心に向けてさらに大きな退縮力が作用するものの、このとき、同時に、真空バッグフィルム３外側の上面の電磁石１０を、真空バッグフィルム３外側の側方に移動させるので、各強化繊維基材２は、繊維にしわが生じるようなことはなく、介装された磁性体７を介しさらに緊張した状態で拡張する方向に保持することができる。
【００３１】
そして、減圧された真空バッグフィルム３内の密封空間に対し、真空バッグフィルム３中央部の注入部６を通じて、液状樹脂供給部から高圧の液状樹脂を注入すれば、網状シートであるパスメディア８によって、液状樹脂が拡散し、各強化繊維基材２に速やかに含浸が進行して、硬化し、ＦＲＰを得ることができる。
【００３２】
以上のように第１実施形態によれば、オートクレープ方式のように、大掛かりな設備は不要であり、強化繊維基材２を積層の際に、物理的に引き伸ばす方向へ緊張力を与えることで、強化繊維基材２の伸直性をもたらして、圧縮強度が向上する。
また、圧縮強度が向上することで、製品を軽量化することができ、信頼性も向上する。
さらに、強化繊維基材２のしわの発生を抑制することができる。したがって、製品の品質安定性も高まる。
【００３３】
本発明にかかる複合材料の製造方法は、以下の第２実施形態によっても実施することができる。
（第２実施形態）
この第２実施形態においては、図４に示すように、成形すべき強化繊維基材２を一枚、一枚成形型１の上面に載置して積層する際に、各強化繊維基材２の繊維方向が互いに異なる方向に指向するように、強化繊維基材２を互い違いに載置して積層し、互い違いに積層された強化繊維基材２を真空バッグフィルム３内に密封し、真空吸引部５を介して真空引きし、注入部６を介して液状樹脂を注入・含浸して硬化させ、ＦＲＰ製品を得ることができる。
この場合、それぞれの各強化繊維基材２には、四隅に磁性体７が取着されている。
【００３４】
各強化繊維基材２が、四隅に磁性体７が取着された状態で互い違いに積層されると、磁性体７の重さによりそれぞれの強化繊維基材２を弛まないようにある程度緊張力を付加した状態に保持することができる。
なお、各強化繊維基材２の四隅に磁性体７が取着されることにより、各強化繊維基材２の中央部位を製品エリアとして確保でき、四隅を含む周縁部はトリミング加工により除去されるだけで、中央部製品エリアを狭めるようなことはない。
以上のように、第２実施形態における積層工程によれば、繊維方向を角度的にずらして成形がなされるので、オートクレープ等、加圧加熱装置を用いることなく、しわの抑制と耐圧縮力の向上が期待できる。
【００３５】
本発明にかかる複合材料の製造方法は、以下の第３実施形態によっても実施することができる。
（第３実施形態）
図５に第３実施形態を実施するためのＶａＲＴＭ工法の一成形工程における模式図を示す。
すなわち第３実施形態では、積層される複数の強化繊維基材２のうち、一部の強化繊維基材２に対し、寸法を長くして、長くした強化繊維基材２の端部側に重りおよび摩擦支持手段としての磁性体７を介装することもできる。
なお、第３実施形態を実施するに当たり、ＦＲＰ製造部１に対する強化繊維基材２のセッティング工程、真空バッグフィルム３内に密封し、真空吸引部５を介して真空引きし、注入部６を介して液状樹脂を注入・含浸して硬化させ、ＦＲＰ製品を得る工程は、前述の第１実施形態に準ずるものであるので、ここではそれらの説明は省略するものとする。
【００３６】
以上のような第３実施形態において、積層される複数の強化繊維基材２のうち、一部の強化繊維基材２に対し、寸法を長くして、長くした強化繊維基材２の端部側に重りおよび摩擦支持手段としての磁性体７を介装することで、しわの発生しやすい層に優先的に緊張力を付加することができるので、繊維の真直度が高くなり、ＦＲＰの圧縮強度が向上する。
【００３７】
以上、本発明にかかる複合材料の製造方法について、第１〜第３実施形態を挙げ、説明した。かかる実施形態において図示したＶａＲＴＭ工法における一工程は、一例に過ぎず、例えば成形型１における、強化繊維基材２の載置面が平坦面に限らず、成形型１全体が湾曲形状のものでもよい。成形型１上において強化繊維基材２を載置して密封する真空バッグフィルム３と、真空バッグフィルム３に真空吸引部５と注入部６とを設けたものであれば、どのような配置構造でもよい。
【産業上の利用可能性】
【００３８】
本発明による複合材料の製造方法は、ＦＲＰを素材とする、特には、風力発電用ブレード、ＦＲＰ動翼、航空機部材等、大型の強度を必要とするあらゆる製品を製造する際に有効である。
【符号の説明】
【００３９】
１    成形型
２    強化繊維基材
３    真空バッグフィルム
３ｅ  淵部
４    シール部材
５    真空吸引部
５ｃ  吸引口
６    注入部
６ｃ  注入口
７    磁性体
８    パスメディア
９    ピールプライ
１０  電磁石
１１  緩衝材
【図１】
2014162017.tif 000003
【図２】
2014162017.tif 000004
【図３】
2014162017.tif 000005
【図４】
2014162017.tif 000006
【図５】
2014162017.tif 000007